(57)【特許請求の範囲】
【請求項１】
アルミニウム板材と、前記アルミニウム板材の表面に形成される樹脂系皮膜と、を備えるとともに、車載ＬＥＤ照明用ヒートシンクに用いるプレコートアルミニウム板材であって、
前記アルミニウム板材の熱伝導率は、１５０Ｗ／ｍ・Ｋ以上であり、
前記樹脂系皮膜は、熱硬化性樹脂を含み、
前記樹脂系皮膜の膜厚は、１５〜２００μｍであり、
前記樹脂系皮膜は、波長が３〜３０μｍの赤外線領域における積分放射率が２５℃において０．８０以上であり、
前記樹脂系皮膜のガラス転移温度は、前記車載ＬＥＤ照明用ヒートシンクの使用時において前記樹脂系皮膜が最も低くなる温度をＴ１℃とし前記樹脂系皮膜が最も高くなる温度をＴ２℃とした場合に、｛（Ｔ１＋Ｔ２）／２−３０｝〜｛（Ｔ１＋Ｔ２）／２＋３０｝℃であることを特徴とするプレコートアルミニウム板材。
【請求項２】
前記樹脂系皮膜のガラス転移温度が１０〜７０℃であることを特徴とする請求項１に記載のプレコートアルミニウム板材。
【請求項３】
前記樹脂系皮膜が黒色顔料成分をさらに含むことを特徴とする請求項１または請求項２に記載のプレコートアルミニウム板材。
【請求項４】
前記樹脂系皮膜の膜厚が１５〜５０μｍであることを特徴とする請求項１から請求項３のいずれか一項に記載のプレコートアルミニウム板材。
【請求項５】
前記アルミニウム板材の結晶組織がファイバー状であることを特徴とする請求項１から請求項４のいずれか一項に記載のプレコートアルミニウム板材。
【請求項６】
アルミニウム展伸材が成形されてなるヒートシンク成形体と、前記ヒートシンク成形体の表面に形成される樹脂系皮膜と、を備える車載ＬＥＤ照明用ヒートシンクであって、
前記アルミニウム展伸材の熱伝導率は、１５０Ｗ／ｍ・Ｋ以上であり、
前記樹脂系皮膜は、熱硬化性樹脂を含み、
前記樹脂系皮膜の膜厚は、１５〜２００μｍであり、
前記樹脂系皮膜は、波長が３〜３０μｍの赤外線領域における積分放射率が２５℃において０．８０以上であり、
前記樹脂系皮膜のガラス転移温度は、前記車載ＬＥＤ照明用ヒートシンクの使用時において前記樹脂系皮膜が最も低くなる温度をＴ１℃とし前記樹脂系皮膜が最も高くなる温度をＴ２℃とした場合に、｛（Ｔ１＋Ｔ２）／２−３０｝〜｛（Ｔ１＋Ｔ２）／２＋３０｝℃であることを特徴とする車載ＬＥＤ照明用ヒートシンク。
【請求項７】
前記樹脂系皮膜のガラス転移温度が１０〜７０℃であることを特徴とする請求項６に記載の車載ＬＥＤ照明用ヒートシンク。
【請求項８】
前記樹脂系皮膜が黒色顔料成分をさらに含むことを特徴とする請求項６または請求項７に記載の車載ＬＥＤ照明用ヒートシンク。
【請求項９】
前記樹脂系皮膜の膜厚が１５〜５０μｍであることを特徴とする請求項６から請求項８のいずれか一項に記載の車載ＬＥＤ照明用ヒートシンク。
【発明の詳細な説明】
【技術分野】
【０００１】
本発明は、発光ダイオード（ＬＥＤ）素子を搭載するための車載ＬＥＤ照明用ヒートシンクおよび車載ＬＥＤ照明用ヒートシンク用のプレコートアルミニウム板材に関する。
【背景技術】
【０００２】
発光ダイオード（ＬＥＤ）素子を発光源とする照明は、低消費電力であり且つ長寿命であることから徐々に市場に浸透し始めている。その中でも、近年特に注目を集めているのが、自動車のヘッドライトなどの車載ＬＥＤ照明である。
【０００３】
しかしながら、このＬＥＤ照明の発光源であるＬＥＤ素子は熱に非常に弱く、許容温度を超えると発光効率が低下し、更には、その寿命にも影響を及ぼしてしまうという問題がある。この問題を解決するためには、ＬＥＤ素子の発光時の熱を周囲の空間に放熱する必要があるため、ＬＥＤ照明には大型のヒートシンクが備えられている。
【０００４】
このＬＥＤ照明用ヒートシンクには、アルミニウム（アルミニウム合金を含む）を材料としたアルミダイキャスト製のものが多く採用されており、特許文献１〜４には、それらヒートシンクのうち代表的な構成のヒートシンクが開示されている。
【先行技術文献】
【特許文献】
【０００５】
【特許文献１】特開２００７−１７２９３２号公報
【特許文献２】特開２００７−１９３９６０号公報
【特許文献３】特開２００９−２７７５３５号公報
【特許文献４】特開２０１０−２７８３５０号公報
【発明の概要】
【発明が解決しようとする課題】
【０００６】
しかしながら、従来の車載ＬＥＤ照明用ヒートシンクには以下の問題がある。
車両を運転する際、通常、車両には振動が発生する。そして、運転中に当該振動が発生し続けることにより、ヒートシンクとＬＥＤ素子との間に隙間ができたり、ヒートシンクにおけるＬＥＤ素子の接着部位にひび割れが生じたりする場合がある。これにより、ＬＥＤ照明の耐久性が低下するという問題がある。
また、車載ＬＥＤ照明用ヒートシンクは、放熱性が必要とされるため、放熱性のさらなる向上が求められている。
さらに、従来のアルミダイキャスト製の車載ＬＥＤ照明用ヒートシンクは、生産性が低くコストが高くなるという問題も抱えており、板材による連続プレス化が求められている。ダイキャスト用のアルミニウム合金は通常、展伸用のアルミニウム合金に比べて熱伝導率が低い点で放熱性には不利であるし、軽量化に有効となる薄肉成形にも限界があるため、これらの点からも板化されることが期待されている。
【０００７】
本発明は、前記課題を解決するものであり、放熱性に優れると共に、制振性を奏することにより、ＬＥＤ照明の耐久性を向上させることができるプレコートアルミニウム板材および車載ＬＥＤ照明用ヒートシンクを提供することを課題とする。
【課題を解決するための手段】
【０００８】
前記課題を解決するため、本発明に係るプレコートアルミニウム板材は、アルミニウム板材と、前記アルミニウム板材の表面に形成される樹脂系皮膜（以下、適宜、皮膜という）と、を備えるとともに、車載ＬＥＤ照明用ヒートシンク（以下、適宜、ヒートシンクという）に用いるプレコートアルミニウム板材であって、前記アルミニウム板材の熱伝導率は、１５０Ｗ／ｍ・Ｋ以上であり、前記樹脂系皮膜は、熱硬化性樹脂を含み、前記樹脂系皮膜の膜厚は、１５〜２００μｍであり、前記樹脂系皮膜は、波長が３〜３０μｍの赤外線領域における積分放射率が２５℃において０．８０以上であり、前記樹脂系皮膜のガラス転移温度は、前記車載ＬＥＤ照明用ヒートシンクの使用時において前記樹脂系皮膜が最も低くなる温度をＴ１℃とし前記樹脂系皮膜が最も高くなる温度をＴ２℃とした場合に、｛（Ｔ１＋Ｔ２）／２−３０｝〜｛（Ｔ１＋Ｔ２）／２＋３０｝℃であることを特徴とする。
【０００９】
このような構成によれば、アルミニウム板材の熱伝導率が１５０Ｗ／ｍ・Ｋ以上であることで、このプレコートアルミニウム板材を用いたヒートシンクの放熱性が確保される。また、皮膜の樹脂種、膜厚、ガラス転移温度を所定の範囲に規定することで、制振性が確保され、その結果、ＬＥＤ照明の耐久性を向上させることができる。また、皮膜の積分放射率を規定することで、ヒートシンクの放熱性が向上する。
【００１０】
本発明に係るプレコートアルミニウム板材は、前記樹脂系皮膜のガラス転移温度が１０〜７０℃であることが好ましい。
このような構成によれば、温度が極端に低いまたは高いといった環境を除き、ほとんどの使用環境において皮膜が振動エネルギーを効果的に吸収できる状態となり、制振性が確保される。
【００１１】
本発明に係るプレコートアルミニウム板材は、前記樹脂系皮膜が黒色顔料成分をさらに含むことが好ましい。
このような構成によれば、皮膜の色調が黒色となり、ヒートシンクの放熱性がより向上する。
【００１２】
本発明に係るプレコートアルミニウム板材は、前記樹脂系皮膜の膜厚が１５〜５０μｍであることが好ましい。
このような構成によれば、制振性およびヒートシンクの放熱性を維持したまま経済性がより向上する。
【００１３】
本発明に係るプレコートアルミニウム板材は、前記アルミニウム板材の結晶組織がファイバー状であることが好ましい。
このような構成によれば、曲げ加工時の肌あれが小さくなり、プレコートアルミニウム板材の曲げ加工時に塗膜に亀裂が生じにくい。
【００１４】
本発明に係る車載ＬＥＤ照明用ヒートシンクは、アルミニウム展伸材（以下、適宜、アルミニウム板材という）が成形されてなるヒートシンク成形体と、前記ヒートシンク成形体の表面に形成される樹脂系皮膜と、を備える車載ＬＥＤ照明用ヒートシンクであって、前記アルミニウム展伸材の熱伝導率は、１５０Ｗ／ｍ・Ｋ以上であり、前記樹脂系皮膜は、熱硬化性樹脂を含み、前記樹脂系皮膜の膜厚は、１５〜２００μｍであり、前記樹脂系皮膜は、波長が３〜３０μｍの赤外線領域における積分放射率が２５℃において０．８０以上であり、前記樹脂系皮膜のガラス転移温度は、前記車載ＬＥＤ照明用ヒートシンクの使用時において前記樹脂系皮膜が最も低くなる温度をＴ１℃とし前記樹脂系皮膜が最も高くなる温度をＴ２℃とした場合に、｛（Ｔ１＋Ｔ２）／２−３０｝〜｛（Ｔ１＋Ｔ２）／２＋３０｝℃であることを特徴とする。
【００１５】
このような構成によれば、アルミニウム展伸材の熱伝導率が１５０Ｗ／ｍ・Ｋ以上であることで、ヒートシンクの放熱性が確保される。また、皮膜の樹脂種、膜厚、ガラス転移温度を所定の範囲に規定することで、制振性が確保され、その結果、ＬＥＤ照明の耐久性を向上させることができる。また、皮膜の積分放射率を規定することで、ヒートシンクの放熱性が向上する。
【００１６】
本発明に係る車載ＬＥＤ照明用ヒートシンクは、前記樹脂系皮膜のガラス転移温度が１０〜７０℃であることが好ましい。
このような構成によれば、温度が極端に低いまたは高いといった環境を除き、ほとんどの使用環境において皮膜が振動エネルギーを効果的に吸収できる状態となり、制振性が確保される。
【００１７】
本発明に係る車載ＬＥＤ照明用ヒートシンクは、前記樹脂系皮膜が黒色顔料成分をさらに含むことが好ましい。
このような構成によれば、皮膜の色調が黒色となり、ヒートシンクの放熱性がより向上する。
【００１８】
本発明に係る車載ＬＥＤ照明用ヒートシンクは、前記樹脂系皮膜の膜厚が１５〜５０μｍであることが好ましい。
このような構成によれば、制振性およびヒートシンクの放熱性を維持したまま経済性がより向上する。
【発明の効果】
【００１９】
本発明のプレコートアルミニウム板材は、放熱性に優れる。また、ヒートシンクとして用いた際に、優れた制振性を発揮することができるため、ＬＥＤ照明の耐久性を向上させることができる。
本発明の車載ＬＥＤ照明用ヒートシンクは、放熱性に優れる。また、制振性に優れることにより、ＬＥＤ照明の耐久性が向上する。
【図面の簡単な説明】
【００２０】
【図１】（ａ）は本発明に係る車載ＬＥＤ照明用ヒートシンクの構成を模式的に示す断面図、（ｂ）は、本発明のプレコートアルミニウム板材の構成を模式的に示す断面図である。
【発明を実施するための形態】
【００２１】
以下、本発明の実施形態について図面を参照して説明する。
≪ヒートシンク≫
図１（ａ）に示すように、本発明に係るヒートシンク１は、車載ＬＥＤ照明１００に用いられるものであり、アルミニウム展伸材が成形されてなるヒートシンク成形体２と、ヒートシンク成形体２の表面に形成される樹脂系皮膜３とを備える。そして、ヒートシンク１は、アルミニウム展伸材の熱伝導率と、樹脂系皮膜３の成分、膜厚、積分放射率、ガラス転移温度を規定したものである。
以下、各構成について説明する。
【００２２】
＜ヒートシンク成形体＞
ヒートシンク成形体２は、アルミニウム展伸材が成形されてなるアルミニウム製のものである。「アルミニウム展伸材」としたのは、展伸材に限定することで、現行のアルミダイキャストや樹脂製、鉄その他の金属製のものと差別化する趣旨であり、アルミニウム展伸材のなかでも、生産性やプレコート処理性等に優れたアルミニウム板材が好ましい。以下、アルミニウム板材について説明する。
本発明でいうアルミニウム板材は、アルミニウムまたはアルミニウム合金からなるものであり、本発明で用いられるアルミニウム板材（アルミニウム板材またはアルミニウム合金板材）としては、特に制限されるものではなく、製品形状や成形方法、使用時に求められる強度等に基づいて選択することができる。一般的には、プレス成形用のアルミニウム板材としては、非熱処理型のアルミニウム板、すなわち、１０００系の工業用純アルミニウム板、３０００系のＡｌ−Ｍｎ系合金板、５０００系のＡｌ−Ｍｇ系合金板、もしくは熱処理型のアルミニウム板である、一部の６０００系のＡｌ−Ｍｇ−Ｓｉ系合金板が使用される。しかしながら、ヒートシンク成形体２は、後記するように熱伝導率を１５０Ｗ／ｍ・Ｋ以上とするため、アルミニウム板材は、１０００系、一部の３０００系、一部の６０００系にほぼ限定される。
【００２３】
アルミニウム板材は、好ましくは１０００系であり、特に好ましい組成は以下である。
［Ｓｉ含有量の好ましい範囲０．０３〜１．００質量％］
Ｓｉは、母相内に固溶して、アルミニウム合金板の強度を高める効果があり、Ｓｉ含有量増加に伴いその効果が向上する。Ｓｉ含有量が０．０３質量％以上であればその効果がより十分となり、１．００質量％以下であれば熱伝導性が向上してヒートシンク材としての性能が向上する。
【００２４】
［Ｆｅ含有量の好ましい範囲０．１０〜０．８０質量％］
Ｆｅは、母相内に固溶してアルミニウム合金板の強度を高める効果があり、Ｆｅ含有量増加に伴いその効果が向上する。Ｆｅ含有量が０．１０質量％以上であればその効果がより十分となり、０．８０質量％以下であれば熱伝導性が向上してヒートシンク材としての性能が向上する。
【００２５】
［Ｃｕ含有量の好ましい範囲０．３０質量％以下］
Ｃｕは、母相内に固溶して、アルミニウム合金板の強度を高める効果があり、Ｃｕ含有量増加に伴いその効果が向上する。Ｃｕ含有量が０．３０質量％以下であれば熱伝導性が向上してヒートシンク材としての性能が向上する。
【００２６】
［Ｍｎ含有量の好ましい範囲０．２０質量％以下］
Ｍｎは、母相内に固溶して、アルミニウム合金板の強度を高める効果があり、Ｍｎ含有量増加に伴いその効果が向上する。Ｍｎ含有量が０．２０質量％以下であれば熱伝導性が向上してヒートシンク材としての性能が向上する。
【００２７】
［Ｍｇ含有量の好ましい範囲０．２０質量％以下］
Ｍｇは、母相内に固溶して、アルミニウム合金板の強度を高める効果があり、Ｍｇ含有量増加に伴いその効果が向上する。Ｍｇ含有量が０．２０質量％以下であれば、熱伝導性が向上してヒートシンク材としての性能が向上する。
【００２８】
［Ｃｒ含有量の好ましい範囲０．１０質量％以下］
Ｃｒは、母相内に固溶して、アルミニウム合金板の強度を高める効果があり、Ｃｒ含有量増加に伴いその効果が向上する。Ｃｒ含有量０．１０質量％以下であれば、熱伝導性が向上してヒートシンク材としての性能が向上する。
【００２９】
［Ｚｎ含有量の好ましい範囲０．２０質量％以下］
Ｚｎは、母相内に固溶して、アルミニウム合金板の強度を高める効果があり、Ｚｎ含有量増加に伴いその効果が向上する。Ｚｎ含有量が０．２０質量％以下であれば、熱伝導性が向上してヒートシンク材としての性能が向上する。
【００３０】
［Ｔｉ含有量の好ましい範囲０．１０質量％以下］
Ｔｉは、アルミニウム合金鋳造組織を微細化、均質化（安定化）する効果があり、圧延用スラブの造塊時の鋳造割れを防止する効果を有する。Ｔｉ含有量が０．１０質量％を超えるとその効果が飽和する。また、０．１０質量％以下であれば、熱伝導性が向上する。そのため、０．１０質量％を超える含有は不要である。
【００３１】
ヒートシンク成形体２は、アルミニウム板材の熱伝導率を１５０Ｗ／ｍ・Ｋ以上とする。ヒートシンク成形体２は、その用途がヒートシンク１であるため、放熱性が要求される。本発明における所望の放熱性を確保するためには、ヒートシンク成形体２、すなわち、ヒートシンク成形体２を構成するアルミニウム板材の熱伝導率を１５０Ｗ／ｍ・Ｋ以上とする必要がある。よって、アルミニウム板材の熱伝導率は１５０Ｗ／ｍ・Ｋ以上とする。好ましくは２００Ｗ／ｍ・Ｋ以上である。なお、上限値については特に規定されるものではないが、経済的な観点からは好ましくは２４０Ｗ／ｍ・Ｋ以下である。このような特性を有したアルミニウム合金としては、前記したような特定の品番や組成の合金を挙げることができる。
熱伝導率は、たとえばレーザーフラッシュ法によって測定することができる。
なお、ヒートシンク成形体２に用いるアルミニウム板材は、プレコート材でもよいしアフターコート材でもよいが、経済的な観点からはプレコート材が望ましい。
【００３２】
＜樹脂系皮膜＞
樹脂系皮膜３は、ヒートシンク成形体２の表面に形成されるものであり、ヒートシンク成形体２の放熱性や制振性を向上させる。ここで、表面とは、ヒートシンク成形体２にＬＥＤ素子を接着する面を意味し、裏面についてはヒートシンクの構造に応じて皮膜の形成は任意に実施してよい。
樹脂系皮膜３は、熱硬化性樹脂を含む。熱硬化性樹脂としては、例えば、ポリエステル樹脂、エポキシ樹脂、フェノール樹脂、メラミン樹脂、尿素樹脂、アクリル樹脂から選ばれる２種類以上を含み、双方の樹脂が有する水酸基、カルボキシル基、グリシジル基、アミノ基、イソシアネート基などが互いに化学結合する組み合わせとすることで得ることができる。このような組み合わせの樹脂同士を２種類以上含む場合、一方の樹脂と他方の樹脂が互いに主剤と硬化剤として熱硬化反応するため、熱硬化性樹脂となる。組み合わせによって熱硬化反応が十分進まない場合には、別にイソシアネート化合物などの硬化剤と組み合わせても良い。
これらの樹脂を単独でしか含まない場合（例えばポリエステル樹脂単独の場合）は、ヒートシンク１の使用において、皮膜３が溶融してしまう場合があり、この場合にはヒートシンク１とＬＥＤ素子４との接着力が低下してしまうため、ヒートシンク１の耐久性が低下することがある。ただし単独の場合でも別にイソシアネート化合物などの硬化剤と組み合わせれば、熱硬化性樹脂となる。
【００３３】
２種類以上の樹脂成分を組み合わせた皮膜の組み合わせの中でも、たとえばアミノ硬化ポリエステル系樹脂、イソシアネート硬化ポリエステル系樹脂、メラミン硬化ポリエステル系樹脂、フェノール硬化エポキシ系樹脂、ユリア（尿素）硬化エポキシ系樹脂等を利用すると、耐熱性と密着性が向上するのでさらに好ましい。またアクリル変性エポキシ樹脂やウレタン変性ポリエステル樹脂等の変性樹脂も好適に使用できる。
【００３４】
［膜厚］
樹脂系皮膜３の膜厚は、１５〜２００μｍとする。膜厚が１５μｍ未満では、ヒートシンク成形体２に振動が加わった際に皮膜３がアルミニウム素材の振動を抑制する力が低下するため、皮膜３の制振性が低下する。一方、膜厚が２００μｍを超えると、塗膜の熱抵抗が大きくなりすぎるため、ヒートシンク１の放熱性が低下する。ただし、膜厚が５０μｍを超えて２００μｍ以下の範囲では、制振性や積分放射率の向上効果が飽和するため、経済的な観点から、膜厚は、１５〜５０μｍであることが好ましい。
【００３５】
樹脂系皮膜３の膜厚の測定方法としては、例えば、渦電流膜厚計イソスコープ（ＩＳＯＳＣＯＰＥ：登録商標）によって測定することができる。
【００３６】
［積分放射率］
本発明において、樹脂系皮膜３は、波長が３〜３０μｍの赤外線領域における積分放射率が２５℃において０．８０以上であるものとする。放射率は、物体表面からの赤外線放射能を黒体表面からの赤外線放射能で割った比例係数であり、特定の温度における特定波長の光に対して定義される。取り得る数値は０（白体）から１（黒体）の範囲であり、数字が大きいほど赤外線放射能が大きい。これをある範囲の波長領域で積分したのが積分放射率である。プランクの放射式によれば、本発明の実施温度領域である室温付近、より具体的には０〜１００℃の実用温度領域で発生し得る赤外線の波長は、波長領域が３〜３０μｍの範囲に集中している。言い換えると、この波長領域の範囲から外れる波長領域の赤外線は無視してよい。この様な理由により、本発明においては、２５℃における３〜３０μｍの波長領域の赤外線に限定している。
【００３７】
樹脂系皮膜３に対する、波長が３〜３０μｍにおける赤外線の積分放射率が２５℃において０．８０未満であると、樹脂系皮膜３の表面から赤外線として熱を放出する能力が低下し、製品を冷却する能力が不足する。よって、ヒートシンク１の放熱性が低下する。なお、前記した赤外線の積分放射率は０．８５以上であることが好ましく、０．９０以上であることがさらに好ましい。また、上限値については特に規定されるものではないが、経済的な観点から好ましくは０．９９以下である。波長が３〜３０μｍにおける赤外線の積分放射率は、皮膜の色、膜厚、皮膜の種類等を組み合わせることによって制御することができる。
【００３８】
樹脂系皮膜３に対する、波長が３〜３０μｍにおける赤外線の積分放射率は、市販されている簡易放射率計を使用して測定することができるほか、フーリエ変換赤外分光光度計（ＦＴＩＲ）などを用いて測定することが出来る。より具体的には、京都電子工業社製放射率系Ｄ＆Ｓ  ＡＥＲＤ装置を用いて測定した値とすることができる。
【００３９】
［樹脂系皮膜のガラス転移温度］
樹脂系皮膜３のガラス転移温度は、ヒートシンク１の使用時において樹脂系皮膜３が最も低くなる温度をＴ１℃とし樹脂系皮膜３が最も高くなる温度をＴ２℃とした場合に、｛（Ｔ１＋Ｔ２）／２−３０｝〜｛（Ｔ１＋Ｔ２）／２＋３０｝℃であるものとする。
ガラス転移温度は樹脂の転移温度の一つであり、ガラス転移温度付近の温度での樹脂は非常に制振性に優れた状態となる。なお、ここでいうガラス転移温度とは、示差走査熱量分析法（ＤＳＣ法）によって測定されたものをいう。
【００４０】
ここで、「ヒートシンク１の使用時において樹脂系皮膜３が最も低くなる温度であるＴ１℃」とは、ヒートシンク１を用いた車載ＬＥＤ照明１００を実際に使用する環境において、冬場の夜間や朝方など使用環境自体の温度が低く、しかもＬＥＤ素子４からの発熱が無い、一番温度の低い状態のことを意味する。すなわちこれ以上ヒートシンク１が低温にさらされない温度使用環境におけるヒートシンクの最低到達温度のことである。
また、「ヒートシンク１の使用時において樹脂系皮膜３が最も高くなる温度であるＴ２℃」とは、ヒートシンク１を用いた車載ＬＥＤ照明１００を実際に使用する環境において、夏場の夜間など使用環境自体の温度が高く、しかもＬＥＤ素子４からの発熱がある、一番温度の高い状態のことを意味する。すなわちこれ以上ヒートシンク１が高温にさらされない温度使用環境におけるヒートシンクの最高到達温度のことである。
【００４１】
使用環境温度に対してガラス転移温度が十分に高いと樹脂系皮膜３が硬くなりすぎるため、ヒートシンク成形体２を形成するアルミニウムに振動が加わった際に樹脂系皮膜３もアルミニウムと同じ速度で振動するため制振性が損なわれるし、逆に使用環境温度に対してガラス転位温度が十分に低いと樹脂系皮膜３が柔らかすぎるため、ヒートシンク成形体２を形成するアルミニウムに振動が加わった際に樹脂系皮膜３の振動を抑制する力が弱すぎてやはり制振性が損なわれる。制振性を最大限に発揮するためには、樹脂系皮膜３は硬すぎもせず軟らかすぎもしない適切な硬さが必要となる。
ガラス転移温度を、ヒートシンク１の使用時の最低到達温度Ｔ１℃と最高到達温度Ｔ２℃との中間温度（｛（Ｔ１＋Ｔ２）／２｝℃）の付近（±３０℃の範囲）の温度となる様に規定すると、樹脂系皮膜３は、ＬＥＤ素子４が点灯するような夜間だけでなくＬＥＤ素子４が消灯している昼間等の時間帯の車両運転時においても優れた制振性を発揮できる状態となる。よって、樹脂系皮膜３は、全時間帯の車両運転時に発生する振動エネルギーを好適に吸収でき、制振性に富む状態となる。
【００４２】
ヒートシンク１の使用時の最低到達温度Ｔ１℃と最高到達温度Ｔ２℃との差があまり無い場合や、制振性をより確実なものとする必要のある場合は、樹脂系皮膜３のガラス転移温度は、｛（Ｔ１＋Ｔ２）／２−２０｝〜｛（Ｔ１＋Ｔ２）／２＋２０｝℃であることが好ましく、｛（Ｔ１＋Ｔ２）／２−１５｝〜｛（Ｔ１＋Ｔ２）／２＋１５｝℃であることがさらに好ましい。
この様な温度Ｔ１、Ｔ２は、本発明の車載ＬＥＤ照明が使用される国や地域によって全く異なるため、場所によって最適な樹脂系皮膜３を選択すればよいということになる。ただし、できるだけ多くの車をカバーするためには、人口の多い温暖な気候の地域（温帯地域等）におけるＴ１、Ｔ２の値を代表値として用いるのが望ましく、より具体的には、樹脂系皮膜３のガラス転移温度は、１０〜７０℃であることが好ましい。樹脂系皮膜３のガラス転移温度が１０〜７０℃であれば、温度が極端に低いまたは高いといった環境を除き、ほとんどの使用環境において皮膜が振動エネルギーを効果的に吸収できる状態となる。ガラス転移温度の望ましい範囲は１５〜６０℃、より望ましくは２０〜５０℃である。ここでいうガラス転移温度とは、樹脂系皮膜３を形成する樹脂の種類とその組み合わせ、樹脂の分子構造を変化させることで調整することができる。
【００４３】
樹脂系皮膜３は、黒色顔料成分をさらに含むことが好ましい。樹脂系皮膜３が黒色顔料成分を含むことで、樹脂系皮膜３の色調が黒色となる。黒色は放熱性が高いため、ヒートシンク１の放熱性がより向上する。
黒色顔料成分の具体例としては、カーボンブラックやグラファイトなどの炭素系のもののほか、銅・マンガン・鉄などの金属酸化物系などを挙げることができる。黒色顔料成分は、樹脂系皮膜３を形成する樹脂材料に対して３〜５０質量％添加されることが好ましい。
【００４４】
［その他］
樹脂系皮膜３には、本発明の所望する効果を奏する範囲で、少量の着色剤や、様々な機能を付与する添加剤を含有させることができる。例えば、成形性を更に向上させるため、例えば、ポリエチレンワックス、カルナウバワックス、マイクロクリスタリンワックス、ラノリン、テフロン（登録商標）ワックス、シリコーン系ワックス、グラファイト系潤滑剤、モリブデン系潤滑剤等の潤滑剤を、１種または２種以上含有させることができる。また、電子機器等で要求されるアース確保を目的とした導電性を付与するための導電性微粒子として、例えば、ニッケル微粒子をはじめとする金属微粒子、金属酸化物微粒子、導電性カーボン、グラファイト等を、１種または２種以上含有させることができる。さらには、防汚性が要求される場合には、フッ素系化合物やシリコーン系化合物を含有させてもよい。それ以外に抗菌剤、防カビ剤、脱臭剤、酸化防止剤、紫外線吸収剤、防錆顔料、体質顔料などを、本発明の所望する効果を奏する限り、含有させることができる。
【００４５】
≪プレコートアルミニウム板材≫
図１（ｂ）に示すように、本発明に係るプレコートアルミニウム板材１０は、アルミニウム板材２０と、アルミニウム板材２０の表面に形成される樹脂系皮膜３と、を備えるとともに、ヒートシンク１に用いるものである。そして、アルミニウム板材２０の熱伝導率と、樹脂系皮膜３の成分、膜厚、積分放射率、ガラス転移温度を規定したものである。
以下、各構成について説明する。なお、前記した本発明のヒートシンク１と共通する部分については、適宜説明を省略する。
【００４６】
＜アルミニウム板材＞
アルミニウム板材２０は、熱伝導率が１５０Ｗ／ｍ・Ｋ以上である。アルミニウム板材２０としては、ヒートシンク成形体２におけるアルミニウム板材と同様に、１０００系、一部の３０００系、一部の６０００系にほぼ限定される。
【００４７】
アルミニウム板材２０は、結晶組織がファイバー状であることが好ましい。「ファイバー状」とは、結晶組織の長軸方向と短軸方向のアスペクト比が１０倍以上の伸長組織を有する状態をいう。
アルミニウム板材２０の結晶組織がファイバー状であれば、曲げ加工時の肌あれが小さくなる。ここで、アフターコート材の場合は、肌荒れしても板材の上から塗膜を覆いかぶせる様に塗装すればよいため、この様な限定は不要であるが、プレコート材の場合は、曲げ加工部の素材の肌荒れが大きいと塗膜に亀裂が入ってしまう場合がある。よって、アルミニウム板材２０は、結晶組織がファイバー状であることが好ましい。
なお、アルミニウム板材の結晶組織の判別は、顕微鏡によって行うことができる。顕微鏡で結晶組織を判別する場合、圧延によってアルミニウムが延ばされる方向（圧延方向）に平行となるアルミニウムの断面を観察する。
【００４８】
次に、ファイバー状の組織を実現するための好ましい焼鈍条件について説明する。
ファイバー状の組織を実現し、良好な曲げ加工性を備えるための焼鈍条件は、１３０〜２８０℃、１〜１０時間であることが好ましい。焼鈍温度が１３０℃未満では焼鈍するアルミコイル内で特性がばらつく。一方、２８０℃を超えると回復・再結晶が進行し、耐力が下がり、かつ結晶粒が粗大化する。また、焼鈍時間が１時間未満では温度が低い場合と同様にアルミコイル内の特性がばらつく。一方、１０時間を超えると工場生産性が低下する。
【００４９】
＜樹脂系皮膜＞
樹脂系皮膜３は、アルミニウム板材２０の表面に形成されるものであり、ヒートシンク成形体２の放熱性や制振性を向上させる。ここで、表面とは、ヒートシンク成形体２にＬＥＤ素子を接着する面を意味し、裏面についてはヒートシンクの構造に応じて皮膜の形成は任意に実施してよい。
樹脂系皮膜３は、熱硬化性樹脂を含む。熱硬化性樹脂としては、例えば、ポリエステル樹脂、エポキシ樹脂、フェノール樹脂、メラミン樹脂、尿素樹脂、アクリル樹脂から選ばれる２種類以上を含み、双方の樹脂が有する水酸基、カルボキシル基、グリシジル基、アミノ基、イソシアネート基などが互いに化学結合する組み合わせとすることで得ることができる。そして、皮膜３は、膜厚が１５〜２００μｍであり、波長が３〜３０μｍの赤外線領域における積分放射率が２５℃において０．８０以上である。さらに、樹脂系皮膜３のガラス転移温度は、ヒートシンク１の使用時において樹脂系皮膜３が最も低くなる温度をＴ１℃とし樹脂系皮膜３が最も高くなる温度をＴ２℃とした場合に、｛（Ｔ１＋Ｔ２）／２−３０｝〜｛（Ｔ１＋Ｔ２）／２＋３０｝℃であるものとする。
樹脂系皮膜３については、ヒートシンク１における樹脂系皮膜３と同様であるため、ここでは説明を省略する。
【００５０】
以上、本発明の実施形態について説明したが、本発明は前記実施形態に限定されるものではなく、本発明の範囲を逸脱しない範囲で変更することができる。
例えば、アルミニウム板材２０の表面に、下地処理により、下地処理皮膜（図示省略）を設けてもよい。
【００５１】
＜下地処理＞
アルミニウム板材２０の表面は、樹脂系皮膜３との密着性を高めるため、下地処理を施すことが好ましい。好ましい下地処理としては、Ｃｒ、ＺｒまたはＴｉを含有する従来公知の反応型下地処理皮膜および塗布型下地処理皮膜を利用することができる。即ち、リン酸クロメート皮膜、クロム酸クロメート皮膜、リン酸ジルコニウム皮膜、酸化ジルコニウム皮膜、リン酸チタン皮膜、塗布型クロメート皮膜、塗布型ジルコニウム皮膜等を適宜使用することができる。これらの皮膜に有機成分を組み合わせた有機無機ハイブリッド型の下地処理皮膜でもよい。なお、近年、環境対応の流れから六価クロムを嫌う傾向があり、六価クロムを含まないリン酸クロメート皮膜や、リン酸ジルコニウム皮膜、酸化ジルコニウム皮膜、リン酸チタン皮膜、塗布型ジルコニウム皮膜等を使用するのが好ましい。
【００５２】
なお、本発明では下地処理皮膜の膜厚として、下地処理皮膜成分中に含まれるＣｒ、ＺｒまたはＴｉのアルミニウム板材２０への付着量（金属Ｃｒ、金属Ｚｒまたは金属Ｔｉ換算値）を、例えば、従来公知の蛍光Ｘ線法を用いて、比較的、簡便かつ定量的に測定することができる。そのため、生産性を阻害することなくプレコートアルミニウム板材１０の品質管理を行うことできる。なお、下地処理皮膜の付着量としては、金属Ｃｒ、金属Ｚｒまたは金属Ｔｉ換算値で１０〜５０ｍｇ／ｍ２であることが好ましい。付着量が１０ｍｇ／ｍ２以上であれば、アルミニウム板材２０の全面を均一に被覆することができ、耐食性が向上する。また、５０ｍｇ／ｍ２以下であれば、プレコートアルミニウム板材１０を成形した際に、下地処理の皮膜自体に割れが生じにくくなる。
【００５３】
また、生産性を考慮しない場合には、アルミニウム板材２０の表面に陽極酸化処理や電解エッチング処理等の従来公知の処理を行うこともできる。これらの処理を行うと、アルミニウム板材２０の表面に微細な凹凸が形成されるため、樹脂系皮膜３の密着性が大きく向上する。
【００５４】
さらに、耐食性をそれほど求めず簡易な方法で済ませたい場合には、アルミニウム板材２０の表面を脱脂処理のみする手法でもかまわない。脱脂の手法としては、有機系薬剤による脱脂、界面活性剤系薬剤による脱脂、アルカリ系薬剤での脱脂、酸系薬剤による脱脂等、従来公知の方法を用いることができる。ただし、有機系薬剤や界面活性剤系薬剤の場合には、脱脂能力がやや劣るため、アルカリ系薬剤や酸系薬剤による脱脂の方が生産性はよくなる。アルカリ系薬剤の脱脂能力は、使用するアルカリの主成分、濃度、処理温度によってコントロールできるが、脱脂能力を強くした場合には、多くのスマットが発生するため、その後の水洗を十分に行わないと、かえって樹脂系皮膜３の密着性が低下する場合もある。また、アルミニウム板材２０に、添加元素としてマグネシウムを多く含む品種を使用する場合には、アルカリ系薬剤では、マグネシウムが表面に残って樹脂系皮膜３の密着性が低下する場合がある。そのため、この場合には、酸系薬剤を使用または併用することが好ましい。
【００５５】
≪プレコートアルミニウム板材の製造方法≫
次に、プレコートアルミニウム板材の製造方法の一例について、適宜、図１を参照して説明する。
プレコートアルミニウム板材１０の製造方法については、特に制限されるものではなく、ベース樹脂の元となる樹脂および硬化剤を含む塗料を、従来公知の方法にてアルミニウム板の上に塗布した後、加熱により架橋反応させることによって得ることができる。なお、塗料を焼き付ける際の焼付温度は、１５０〜２８５℃程度とするのが好ましい。
【００５６】
ここで塗料の塗布は、はけ、ロールコータ、カーテンフローコータ、ローラーカーテンコータ、静電塗装機、ブレードコータ、ダイコータ等、いずれの手段で行ってもよいが、特に、塗布量が均一となると共に、作業が簡便なロールコータを使用するのが好ましい。ロールコータで塗布する場合、樹脂系皮膜３の膜厚の制御は、アルミニウム板材２０の搬送速度、ロールの回転方向と回転速度、ロール間の押し付け圧（ニップ圧）等を適宜調整することによって行うが、通常の場合、１回の塗布作業によって塗布できる樹脂系皮膜３の厚さは、１〜２０μｍとなるのが一般的である。本発明においては、樹脂系皮膜３の厚さを１５〜２００μｍに調整する。
【００５７】
そして、プレコートアルミニウム板材１０を用いてヒートシンク１を製造する場合は、プレコートアルミニウム板材１０を従来公知の方法により折り曲げ加工して成形し、ヒートシンク１の形状とすればよい。
【実施例】
【００５８】
次に、本発明について、本発明の要件を満たす実施例と、本発明の要件を満たさない比較例と、を対比させて具体的に説明する。
本実施例では、熱伝導率と板厚の異なるアルミニウム合金板を折り曲げ加工して作成した模擬車載ＬＥＤ照明用ヒートシンクを製作し、放熱性能を確認するための「連続点灯試験」と、車両運転時の制振性を想定した「加振試験」と、を行った。
【００５９】
表１に示す組成のアルミニウム合金を、溶解、鋳造して鋳塊とし、この鋳塊に面削を施した後に、４８０℃で均質化熱処理を施した。この均質化した鋳塊に、熱間圧延、さらに冷間圧延、焼鈍処理を施して、板厚１．０ｍｍの圧延板とした。冷間圧延での圧延率は７５％、焼鈍処理は２４０℃、４時間とした。以下に説明するように、この圧延板の表面に塗膜を形成し、供試材とした。具体的には以下のとおりである。
【００６０】
【表１】
0005592580.tif 000002
【００６１】
まず、市販されている１０ＷのＬＥＤ照明ユニットを購入して解体し、ダイキャスト製ヒートシンクを取り出して、ベンチマーク用ヒートシンクとした。次に、このベンチマーク用ヒートシンクの形状を模擬し、アルミニウム合金板から製作した実施例および比較例となるヒートシンクを製作した。形状を模擬するに当たり、特に注意したのはＬＥＤ素子取り付け部と、ＬＥＤ照明ユニットに組み立てなおす際に必要となる接合部の形状だけは忠実に再現することである。その理由は、解体する前の照明ユニットに組み込めない形状では実用性に欠けるためである。また生産性を考慮し、一枚の板から製作できる形状とした。
【００６２】
実施例となるヒートシンクは、以下のようにして作成した。まず、各種板厚および熱伝導率を有するアルミニウム合金からなる圧延板の表面を、弱アルカリ脱脂後にリン酸クロメート処理を施した。次に、まず片側の面に、加熱後に実施例の表に記載された成分となる塗料を、狙いの厚みとなるバーコーターで塗布した。その後、架橋反応が促進しない程度の１００℃で６０秒間仮乾燥を行い、次に反対面に最初の面と同一成分の塗料を同一のバーコーターで塗布した。その後、焼付温度を素材到達温度２３０℃、炉中保持時間６０秒にて加熱することによってプレコートアルミニウム板を作製した。そして、このプレコートアルミニウム板は寸法３０ｃｍ×３０ｃｍとし、これを折り曲げ加工にてダイキャスト製のヒートシンクとほぼ同等の形状になるようにしたものを試験材のヒートシンクとして用いた。ＬＥＤ素子の基板とヒートシンクとの取り付けに際しては、Ｍ３のボルト、ナットを用いて結合した。また、ＬＥＤ素子の基板とヒートシンクの接合面には、接触度合を高めるため、市販のシリコングリースを塗布した。
【００６３】
比較例のヒートシンクについても、樹脂皮膜を用いたものは、実施例と同様な方法により作成した。しかし、陽極酸化処理したものについては、何も表面処理していないアルミニウム板をまず所定の形状に折り曲げ加工した後、硫酸陽極酸化処理を施した。硫酸陽極酸化処理条件として、硫酸は１５％とし、電圧と電流密度、通電時間は所定の皮膜厚さが得られる条件に適宜設定した。特に黒色陽極酸化については黒色染料にて染色した後、封孔処理を行なっている。その他は実施例と同様である。
これらの試験材について、以下の測定・評価を行った。
【００６４】
［熱伝導率］
熱伝導率は、レーザーフラッシュ法によって測定した。
【００６５】
［積分放射率］
積分放射率は、京都電子工業社製放射率系Ｄ＆Ｓ  ＡＥＲＤ装置を用いて測定した。
【００６６】
［皮膜の膜厚］
皮膜の膜厚は、渦電流膜厚計イソスコープ（ＩＳＯＳＣＯＰＥ：登録商標）を用いて測定した。
【００６７】
［放熱性：連続点灯試験］
車載ＬＥＤ照明は世界中の多様な環境での使用が想定されるが、実際に照明が用いられるのは夜間に限られる。この様な条件では熱帯地域での夜間が一番過酷な放熱性を求められると考えられる。そこでこの様な環境を想定し、３５℃環境下にて連続点灯試験を行なった。
ベンチマーク、実施例および比較例の各ヒートシンクに、１０ＷのＬＥＤ素子を取り付けて発光させ、温度が定常状態に到達した際のＬＥＤ素子直下のヒートシンク温度を測定した。この際ベンチマークと同等以下の温度であった場合を放熱性が良好（○）、ベンチマークより高温に到達した場合を放熱性が不良（×）とした。
【００６８】
［制振性（耐久性）：加振試験］
車載ＬＥＤ照明は運転中に振動を受ける。振動を受けない駐車中を除外して考えた場合の使用環境において、ＬＥＤ照明の最低到達温度（Ｔ１℃）は、冬場の夜間や朝方の消灯時と考えられる。ここで、寒帯・亜寒帯地域ではＴ１はマイナス４０℃程度となるが、逆に熱帯地域では３５℃程度となるため、使用環境によってＴ１の値が大きく異なる。また、ＬＥＤ照明の最高到達温度（Ｔ２℃）は、夏場の夜間の点灯時と考えられるが、Ｔ１と同様、使用環境によってＴ２の値も大きく異なる。
ただ、自動車の代表的な使用環境は、世界の人口が多く集中する地域である温帯地域の環境と判断してよいと思われるので、Ｔ１は温帯地域の冬場の早朝気温を想定したＴ１＝１０℃を代表値とした。一方、Ｔ２も温帯地域を想定し、２５℃環境においてベンチマーク用ヒートシンクを用いてＬＥＤ素子を点灯させた際の温度を確認し、その結果、Ｔ２＝７０℃を代表値とした。
【００６９】
なお、温帯地域、寒帯・亜寒帯地域、熱帯地域におけるヒートシンク最低到達温度Ｔ１、最高到達温度Ｔ２、これらの前提となる冬場の早朝気温Ｔ３、夏場の夜間気温Ｔ４、標準気温Ｔ５を表２に示す。
【００７０】
【表２】
0005592580.tif 000003
【００７１】
加振試験としては、ＪＩＳ  Ｄ１６０１自動車部品振動試験方法に記載の振動耐久試験方法に準じて試験を行った。また、試験条件は、１種Ｂ種に準じる条件であった。そして、試験温度は、温帯地域の標準気温である２５℃とした。
ベンチマーク、実施例、比較例の各ヒートシンクに、耐熱グリスを介してＬＥＤ素子を貼り付けた後、加振試験を実施し、ＬＥＤ素子がヒートシンクから剥がれた際のサイクル回数を測定した。サイクル回数がベンチマークと同等以上の場合には耐久性が良好（○）、ベンチマークより少ない場合には耐久性が不良（×）とした。
【００７２】
但し実際の自動車は「寒冷地仕様」など、ある程度使用環境に応じた設計をされるため、上記耐久性が（×）となったとしても、環境によっては良好な耐久性を確保できる場合がある。そこで上記条件で（×）となったものについては、追加で熱帯地域を想定した３５℃、および、寒帯・亜寒帯地域を想定した１０℃にて加振試験を実施した。
どちらかの条件において、ＬＥＤ素子がヒートシンクから剥がれた際のサイクル回数が、ベンチマークと同等以上の場合には耐久性を（×）から（△）へ変更し、いずれの場合もベンチマークより劣る場合には耐久性を（×）のままとした。
【００７３】
［軽量化］
今回、ベンチマークとなるダイキャストヒートシンクを板化するにあたり、性能とは別に軽量化目標をベンチマークの５０％とした。そこで試作した実施例または比較例のヒートシンクの重量がベンチマークの５０％以下の場合は軽量である（○）、５０％を超える場合には特に軽量というものではないが使用に際しては問題ない（△）とした。
これらの結果を表２に示す。なお、表中における下線部は、本発明の要件または効果を有さないことを示す。
【００７４】
【表３】
0005592580.tif 000004
【００７５】
表３に示すように、Ｎｏ．１〜１１は、本発明の構成を満たすため、良好な結果が得られた。なお、Ｎｏ．７については、皮膜のガラス転移温度が若干高く、温帯地域を想定した加振試験では良好な結果は得られなかったが、熱帯地域を想定した加振試験では良好な結果となった。
一方、Ｎｏ．１２〜２１は、本発明の構成を満たさないため、以下の結果となった。
【００７６】
Ｎｏ．１２は、熱伝導率が下限値未満のため、放熱性が劣った。
Ｎｏ．１３は、熱伝導率が下限値未満のため、放熱性が劣った。
Ｎｏ．１４は、皮膜の材質が白色陽極酸化皮膜であり、皮膜厚さおよび積分放射率が下限値未満のため、放熱性、耐久性に劣った。
Ｎｏ．１５は、皮膜の材質が黒色陽極酸化皮膜のため、耐久性に劣った。
Ｎｏ．１６は、皮膜厚さおよび積分放射率が下限値未満のため、放熱性、耐久性に劣った。
Ｎｏ．１７は、皮膜のガラス転移温度が規定を満たさないため、耐久性に劣った。
Ｎｏ．１８は、皮膜厚さが上限値を超えるため、放熱性に劣った。
Ｎｏ．１９は、皮膜厚さが下限値未満のため、耐久性に劣った。
Ｎｏ．２０は、積分放射率が下限値未満のため、放熱性に劣った。
Ｎｏ．２１は、皮膜の材質がポリエステル単独のため、熱サイクル試験で試験材が溶融した。
【００７７】
なお、特許文献１〜４に記載のＬＥＤヒートシンクはいずれもフィンを有する形状が必須もしくは推奨される発明となっており、これらの形状をアルミニウムで実現させるには、ダイキャスト法で行なうしかなく、本発明でのベンチマークヒートシンクに相当する。ダイキャスト法に使用される鋳物用合金は基本的に熱伝導率が低く、軽量化も困難となるため、本発明を満足しない。またいずれのヒートシンクも表面については記載されておらず、本発明の特徴である制振性については考慮されていない。
本実施例で示すように、この従来のアルミニウム板材は、前記の評価において一定の水準を満たさないものである。従って、本実施例によって、本発明に係るアルミニウム板材が従来のアルミニウム板材と比較して、優れていることが客観的に明らかとなった。
【００７８】
以上、本発明について実施の形態および実施例を示して詳細に説明したが、本発明の趣旨は前記した内容に限定されることなく、その権利範囲は特許請求の範囲の記載に基づいて解釈しなければならない。なお、本発明の内容は、前記した記載に基づいて改変・変更等することができることはいうまでもない。
【符号の説明】
【００７９】
１  車載ＬＥＤ照明用ヒートシンク
２  ヒートシンク成形体
３  樹脂系皮膜
４  ＬＥＤ素子
１０  プレコートアルミニウム板材
２０  アルミニウム板材
１００  車載ＬＥＤ照明
【要約】
【課題】放熱性に優れると共に、制振性を奏することにより、ＬＥＤ照明の耐久性を向上させることができるプレコートアルミニウム板材および車載ＬＥＤ照明用ヒートシンクを提供する。
【解決手段】ヒートシンク１に用いるプレコートアルミニウム板材１０であって、アルミニウム板材２０の熱伝導率は、１５０Ｗ／ｍ・Ｋ以上であり、樹脂系皮膜３は、熱硬化性樹脂を含み、樹脂系皮膜３の膜厚は、１５〜２００μｍであり、樹脂系皮膜３は、波長が３〜３０μｍの赤外線領域における積分放射率が２５℃において０．８０以上であり、樹脂系皮膜３のガラス転移温度は、ヒートシンクの使用時において樹脂系皮膜３が最も低くなる温度をＴ１℃とし樹脂系皮膜３が最も高くなる温度をＴ２℃とした場合に、｛（Ｔ１＋Ｔ２）／２−３０｝〜｛（Ｔ１＋Ｔ２）／２＋３０｝℃であることを特徴とする。
【選択図】図１【図１】
0005592580.tif 000005